(57)【要約】【課題】原料の無駄を大幅に改善することができる酸化ガリウム単結晶、及び、酸化ガリウム単結晶基板を提供する。【解決手段】酸化ガリウム単結晶１３は、双晶１４を１〜７０％含んでいる。酸化ガリウム単結晶１３は、ＥＦＧ法によって製造されている。双晶１４は、その引上げ方向に沿って帯状に形成されている。酸化ガリウム単結晶基板は、酸化ガリウム単結晶１３からなる。酸化ガリウム単結晶基板は、表面にＣＭＰ加工が施され、結晶面ごとの研磨加工レート差によって、幅が３〜１０μｍの範囲で揃った凹凸を持ったストライプ状に形成されている。【選択図】図３
2013227160.tif 000002
【特許請求の範囲】
【請求項１】
双晶を１〜７０％含む、ことを特徴とする酸化ガリウム単結晶。
【請求項２】
ＥＦＧ法によって製造され、
前記双晶は、その引上げ方向に沿って帯状に形成されている、ことを特徴とする請求項１に記載の酸化ガリウム単結晶。
【請求項３】
請求項１または２に記載の酸化ガリウム単結晶からなる、ことを特徴とする酸化ガリウム単結晶基板。
【請求項４】
その表面にＣＭＰ加工が施され、結晶面ごとの研磨加工レート差によって、凹凸がストライプ状に形成されている、ことを特徴とする請求項３に記載の酸化ガリウム単結晶基板。
【請求項５】
凹凸の幅が３〜１０μｍであることを特徴とする請求項４に記載の酸化ガリウム単結晶基板。
【請求項６】
少なくとも２インチサイズである、ことを特徴とする請求項３乃至５の何れかに記載の酸化ガリウム単結晶基板。
【発明の詳細な説明】
【技術分野】
【０００１】
本発明は、酸化ガリウム単結晶、及び、酸化ガリウム単結晶基板に関する。
【背景技術】
【０００２】
酸化ガリウム（Ｇａ２Ｏ３）単結晶からなるＧａ２Ｏ３基板は、例えば、ＧａＮ系の薄膜デバイスを成膜し発光素子などを作ることに用いられている。このようなＧａ２Ｏ３単結晶は、種々の方法により製造することが提案されているが、ＥＦＧ（Edge Defined Film Fed Growth）法を用いた製造方法が注目されている。
【０００３】
例えば、特許文献１には、Ｇａ２Ｏ３融液を受容するルツボに立設されたスリットを有するダイを備え、ダイの断面内に設けられたスリットを上昇したＧａ２Ｏ３融液に種結晶を接触させた後に種結晶を引き上げることにより、所定のサイズ、形状のＧａ２Ｏ３単結晶を得ることが記載されている。
【先行技術文献】
【特許文献】
【０００４】
【特許文献１】特開２００４−５６０９８号公報
【発明の概要】
【発明が解決しようとする課題】
【０００５】
ところで、デバイス薄膜をエピタキシャル成長する場合、デバイス成長を行うための基板主面の結晶方位の選択は極めて重要である。基板面方位によって薄膜と基板との格子ミスマッチの割合が変化し、薄膜の成長様式に対して影響を与えるためであり、これらは得られる薄膜の結晶品質に影響を及ぼし結果的にデバイス特性に影響を及ぼす。このため、デバイスごとに最適な結晶基板の素材を選択し、さらに使用するその結晶のどの結晶面を利用するかを決定する必要性がある。従って、デバイス形成に用いられる基板の表面には単一の結晶面のみが存在することが最も望ましい。
【０００６】
しかし、β型酸化ガリウムは単斜晶系の結晶であり、（１００）面の間隔が長く、この面を境界にした双晶を生じやすい。双晶は境界面を境にして、原子の配列が鏡像対称になっているため、酸化ガリウム単結晶基板上にデバイスを形成する際には、どの結晶面方位を用いてデバイス薄膜を成膜するのかによって、基板結晶に双晶が含まれることによる影響が異なる。
【０００７】
例えば、（１０１）面を主面として用いるように双晶を含んだ結晶を基板加工した場合、基板表面に目的とする（１０１）面以外に（−２０１）面が露出する。この場合、（１０１）面基板であるにも関わらず（−２０１）面が主面上に存在する形となる。このように、基板の結晶面方位が異なる場合、デバイス薄膜成長そのものに影響を及ぼすため、（−２０１）面部分に成長したデバイス薄膜は実際のデバイスとして使用できなくなってしまう。従って、デバイス薄膜形成のため、（１０１）面、（−２０１）面などを用いる場合には、双晶の無い基板を用いることが必要になる。
【０００８】
一般に、バルク結晶成長の分野では、結晶育成速度を管理し成長速度を遅くする、すなわち長時間かけて結晶成長を行うことで双晶を排除し完全な単結晶基板を得やすいことが知られている。しかしながら、Ｇａ２Ｏ３は蒸気圧が高いため、高温においても蒸発しにくい他の素材の結晶に比べ、成長速度を遅くすると、大量の原料を蒸発させ失うことになってしまう。
【０００９】
このような原料蒸発を抑える方法として、結晶成長環境を加圧雰囲気にすることや、蒸発分解を抑える方向に化学平衡を移行させることができるガス、例えば、酸素や炭酸ガスを雰囲気ガスに用いる、あるいは混入させることが一般に知られている。
【００１０】
しかし、Ｇａ２Ｏ３結晶育成の場合、結晶成長環境を加圧雰囲気にすると雰囲気ガスの熱伝導による熱損失が大きくなり、結晶成長に必要な温度（常圧で２０００℃）に維持できなくなる。このため、加圧環境で育成を行うにはより強力なヒータの導入や断熱構造とすることが必要であり、現実的ではない。
【００１１】
また、後者の場合、育成環境内にあるパーツ類は２０００℃の高温にさらされており、雰囲気ガスによる劣化の問題があるため、雰囲気ガスの選択は容易ではない。特に、ルツボ素材への影響は無視できない。Ｇａ２Ｏ３ではイリジウムルツボを用いているケースが多く、イリジウムは酸素や炭酸ガスなどと反応しやすいことから、蒸発分解を抑えるためにこれらの雰囲気ガスを、基板結晶の大量生産に最適と考えられるイリジウムルツボを用いたＥＦＧ法に適用することは出来ない。
【００１２】
このように、酸化ガリウム単結晶基板を形成するには、大量の原料を蒸発させながら単結晶育成を行い、僅かな基板を得ることになっている。このため、原料の無駄が改善された工程で作られた酸化ガリウム単結晶、及び、酸化ガリウム単結晶基板が求められている。
【００１３】
本発明は、上記問題に鑑みてなされたものであり、原料の無駄が大幅に改善された工程で作られた酸化ガリウム単結晶、及び、酸化ガリウム単結晶基板を提供することを目的とする。
【課題を解決するための手段】
【００１４】
上記目的を達成するため、本発明の第１の観点にかかる酸化ガリウム単結晶は、双晶を１〜７０％含む、ことを特徴とする。
【００１５】
例えば、ＥＦＧ法によって製造され、前記双晶は、その引上げ方向に沿って帯状に形成されている。
【００１６】
本発明の第２の観点にかかる酸化ガリウム単結晶基板は、本発明の第１の観点にかかる酸化ガリウム単結晶からなる、ことを特徴とする。
【００１７】
例えば、その表面にＣＭＰ加工が施され、結晶面ごとの研磨加工レート差によって、双晶に対応した凹凸をもったストライプ状に形成されている。
例えば、凹凸の幅が３〜１０μｍである。
例えば、少なくとも２インチサイズである。
【発明の効果】
【００１８】
本発明によれば、原料の無駄を大幅に改善することができる。
【図面の簡単な説明】
【００１９】
【図１】（ａ）ＥＦＧ法による酸化ガリウム単結晶の製造方法の一例の育成炉を説明する模式断面図である。（ｂ） 図１（ａ）の種結晶と酸化ガリウム単結晶、及びダイトップ上の酸化ガリウム融液部分を示す、部分拡大図である。
【図２】酸化ガリウム単結晶の概略図である。
【図３】双晶を含む酸化ガリウム単結晶の概略図である。
【図４】スプレッド方向の成長速度と双晶発生率及び廃棄割合との関係を示す図である。
【図５】酸化ガリウム単結晶基板の一例を示す図である。
【図６】酸化ガリウム単結晶基板の他の例を示す図である。
【図７】ＥＦＧ法による、酸化ガリウム単結晶の一例の製造方法説明図である。
【発明を実施するための形態】
【００２０】
以下、本発明の酸化ガリウム（Ｇａ２Ｏ３）単結晶、及び、酸化ガリウム単結晶基板について図面を参照して説明する。本実施の形態では、酸化ガリウム単結晶をＥＦＧ（Edge Defined Film Fed Growth）法で（１０１）面の結晶育成により製造する場合を例に本発明を説明する。
【００２１】
ＥＦＧ法とは、スリットを有するダイが収容されたルツボに酸化ガリウム原料を投入して加熱し、スリットを介してその上部に溢出した酸化ガリウム原料の融液と種結晶とを接触させて酸化ガリウム単結晶を製造（育成）する方法である。図１（ａ）は、ＥＦＧ法による酸化ガリウム単結晶の製造方法の一例の育成炉を説明する模式断面図であり、同図（ｂ）は 図１（ａ）の種結晶と酸化ガリウム単結晶、及びダイトップ上の酸化ガリウム融液部分を示す、部分拡大図である。まず、酸化ガリウム単結晶の製造装置を用いた酸化ガリウム単結晶の製造方法について簡単に説明する。
【００２２】
図１（ａ）に示すように、酸化ガリウム単結晶の製造装置１の内部には、酸化ガリウム単結晶の原料としての酸化ガリウム融液２を受容するルツボ３が配置されている。ルツボ３は、有底円筒状に形成され、支持台４上に載置されており、その底面の温度が熱電対７によって測定されている。ルツボ３は、酸化ガリウム融液２を受容できるように、耐熱性を有する金属材料、例えば、イリジウム（Ｉｒ）により形成され、図示しない原料投入部によりルツボ３内に必量な量の原料が投入される。
【００２３】
ルツボ３内には、ダイ５が配置されている。ダイ５は、例えば、略直方体状に形成され、その下端から上端（開口５Ｂ）に延びる１つまたは複数のスリット５Ａが設けられている。例えば、図１（ａ）では、ダイ５は、その厚さ方向の中央に１つのスリット５Ａが設けられている。このダイ５は、製造する酸化ガリウム単結晶の形状、枚数等に応じて所望のものが用いられる。
【００２４】
１つのスリット５Ａは、ダイ５のほぼ全幅にわたって設けられ、且つ、ダイ５の厚さ方向に所定の間隔で設けられている。このスリット５Ａは、酸化ガリウム融液２を毛細管現象によってダイ５の下端からスリット５Ａの開口５Ｂに上昇させる役割を有する。
【００２５】
ルツボ３の上面には、蓋６が配置されている。蓋６は、ダイ５を除くルツボ３の上面が閉塞される形状に形成されている。このため、ルツボ３の上面に蓋６が配置された状態で、スリット５Ａの開口５Ｂを除くルツボ３の上面が閉塞される。このように、蓋６は、ルツボ３から高温の酸化ガリウム融液２が蒸発することを防止し、さらにスリット５Ａの上面以外に酸化ガリウム融液２の蒸気が付着することを抑制する。
【００２６】
また、ルツボ３を包囲するように設けられた断熱材８の周囲には、例えば、高周波コイルからなるヒータ部９が配置されている。このヒータ部９によりルツボ３が所定の温度に加熱され、ルツボ３内の原料が融解して酸化ガリウム融液２になる。原料の融解温度は、例えば、ダイ５の開口５Ｂ上に置いた酸化ガリウム粒子の溶ける温度として確認される（チップメルト）。断熱材８は、ルツボ３と所定の間隔を有するように配置されており、ヒータ部９により加熱されるルツボ３の急激な温度変化を抑制する保温性を有する。
【００２７】
また、スリット５Ａの上部には、種結晶１０を保持する種結晶保持具１１が配置されている。種結晶保持具１１は、種結晶保持具１１（種結晶１０）を昇降可能に支持するシャフト１２に接続されている。
【００２８】
そして、シャフト１２により種結晶保持具１１を降下して、毛細管現象で上昇し、開口５Ｂから露出したダイトップ上の融液２Ａ（図１（ｂ）参照）と種結晶１０とを接触させて（シードタッチ）、さらに、シャフト１２により種結晶保持具１１を上昇させて、細いネック部１３ａを形成（ネッキング工程）した後に、単結晶１３をダイ５の幅方向に拡張するように結晶成長させてスプレッド部１３ｂを育成（スプレディング工程）し、ダイ５の幅まで拡幅した（フルスプレッド）後は、ダイ５と同じ幅の直胴部１３ｃが育成される（直胴工程）。
【００２９】
このような酸化ガリウム単結晶の製造装置により製造（育成）された酸化ガリウム単結晶１３の概略図を図２に示す。図２に示すように、酸化ガリウム単結晶１３は、略シート状に形成されている。酸化ガリウム単結晶１３は、育成過程に対応した結晶形状に形成されており、ネッキング工程で形成されるネック部１３ａと、スプレディング工程で形成されるスプレッド部１３ｂと、直胴工程で形成される直胴部１３ｃとを備えている。なお、酸化ガリウム単結晶基板２１として利用するのは、通常、直胴部１３ｃの結晶である。
【００３０】
図３に（１０１）面における双晶を含んだ酸化ガリウム単結晶の概略図を示す。図３に示すように、酸化ガリウム単結晶１３は、帯状に発生する双晶１４を含んでいる。これは、スプレッド方向の成長速度が（１０１）面を拡げるのに適切な速度を超えると、双晶１４が生じる確率が増大して酸化ガリウム単結晶１３中のＸ１に双晶１４が生じ、適切な速度となるＸ２まで（１０１）面に現れるためである。このように、一旦、生じた双晶１４は引上げ方向に沿って成長し続ける。この結果、酸化ガリウム単結晶１３に含まれる双晶１４は、帯状に存在する。
【００３１】
本発明の酸化ガリウム単結晶１３は、双晶１４を１〜７０％含んでいる。双晶１４が１〜７０％含んでいることにより、原料の無駄を大幅に改善することができるためである。酸化ガリウム単結晶１３は、双晶１４を１〜５０％含んでいることが好ましく、３〜１８％含んでいることが最も好ましい。かかる範囲とすることにより、原料の無駄をさらに大幅に改善することができるためである。
【００３２】
以下、酸化ガリウム単結晶１３に含まれる双晶１４と原料の無駄との関係について説明する。
【００３３】
まず、育成速度と双晶発生との関係について説明する。結晶の引上げ速度をVpullとし、スプレッド方向の成長速度をVspread とすると、結晶のスプレッド角度θはθ=arctan(Vspread/Vpull)となる。結晶のスプレッド方向の成長速度は、スプレディング工程において温度を徐々に下げることによって制御することができる。通常、スプレッド開始時が最も高温である。結晶の引き上げ速度は、単純に、結晶をシードクランプしている引き上げ軸の引き上げ速度によって制御される。引き上げ速度を一定に保ち、スプレッド方向の成長速度を変化させた場合の双晶混入比、スプレディング工程の所要時間、原料の蒸発量との関係を表１に示す。
【００３４】
【表１】
2013227160.tif 000003
【００３５】
表１に示すように、スプレッド方向の成長速度（ダイ５の幅方向の成長速度）が小さいほど、双晶の発生が抑えられていることが分かる。双晶を全く含まずに成長するには、スプレッド方向の成長速度を「１ｍｍ／ｈｏｕｒ」とすることが好ましい。しかしながら、スプレッド方向の成長速度が遅く、スプレディング工程に時間を要することは、基板結晶に使用できる直胴部の結晶成長までに多くの時間を費やしてしまう。原料は、スリットの開口部５Ｂのうち、育成された結晶によって蓋がされていないオープンスリット５Ｃ（図７(ｂ)を参照）から、スプレッド完了まで蒸発し続ける。また、スプレッドは育成工程の中でも最も高温で行っている（スプレッド完了に向け徐々に温度を下げる）工程のため、原料蒸発への影響が最も高い工程である。従って、原料蒸発の観点からは、いち早くスプレディング工程を終了することが望ましいといえる。
【００３６】
スプレディング工程中の蒸発量は、以下の式に基づいて計算することができる。
スプレッド中の蒸発量[ｇ] ＝ ０．１２×Ｗ×ｔ
ここで、Ｗはスリット５Ａの幅（ダイ５の幅方向（図７（ａ）参照））[ｍｍ]、ｔはスプレディング工程の所要時間[ｈｏｕｒ]である。例えば、２インチ基板を製造するためのルツボ３では、Ｗ＝５０．８[ｍｍ]となっている。この式からスプレディング工程の所要時間に基づき蒸発量を求めることができる。表２にスプレッド方向の成長速度、スプレッド角度θ、スプレディング工程の所要時間、蒸発量、スプレッド中の原料蒸発ロス（２インチ基板の製造に用いる直胴部分の結晶重量４６グラムに対する蒸発量の割合）の関係を示す。
【００３７】
【表２】
2013227160.tif 000004
【００３８】
表２に示すように、スプレッド方向の成長速度を「１ｍｍ／ｈｏｕｒ」とすることにより、双晶１４を含まない酸化ガリウム単結晶１３を成長させることができるが、その場合、スプレッド完了までに２５時間を要し、結果的に１５０グラムの原料を蒸発させて失うことになる。一方、２インチ基板の製造に用いる直胴部分の結晶体積は(５０．８×５０．８×３ｍｍ３)であり、その重量は僅か４６グラムである。このため、双晶１４を含まずに結晶成長しようとした場合、４６グラムを得るのにその３００％以上に相当する原料を蒸発させて失うことになることが分かった。
【００３９】
しかし双晶上に形成されたチップは使用できないことから、素子工程で排除するチップがあることも考慮する必要がある。スプレッド中の蒸発量をＡグラム、双晶発生率をＢ％とした場合、実際にデバイスに使用される重量（双晶部分を除いた結晶重量）に対する廃棄される重量（蒸発分と双晶分の重量）の割合は、次のように計算できる。
廃棄割合＝（Ａ＋４６×Ｂ％）÷（４６×（１００−Ｂ％））
それぞれのスプレッド方向の成長速度に対する廃棄割合を計算した結果を表３に示す。
【００４０】
【表３】
2013227160.tif 000005
【００４１】
表３に示すように、スプレッド方向の成長速度が「１ｍｍ／ｈｏｕｒ」では廃棄割合は３３１％であるのに対し、スプレッド方向の成長速度が「１０ｍｍ／ｈｏｕｒ」では廃棄割合４０％にまで低減することができる。スプレッド方向の成長速度と双晶発生率及び廃棄割合との関係を図４に示す。
【００４２】
図４に示すように、スプレッド方向の成長速度を３〜１８ｍｍ／ｈｏｕｒの範囲にする、すなわち、双晶１４が１〜７０％含まれていることにより、廃棄され無駄になる原料を大幅に低減できることが分かる。さらにスプレッド方向の成長速度を３〜１６ｍｍ／ｈｏｕｒの範囲とする（双晶１４が１〜５０％含まれている）ことにより原料の無駄をさらに改善でき、スプレッド方向の成長速度を７〜１４ｍｍ／ｈｏｕｒの範囲とする（双晶１４が３〜１８％含まれている）ことにより原料の無駄をより改善できる。
【００４３】
酸化ガリウム単結晶基板２１は、図２に示すように、このような双晶１４を含む酸化ガリウム単結晶１３を、少なくとも２インチサイズ（２インチ角）、例えば、２インチサイズに切り出した基板である。例えば、酸化ガリウム単結晶基板を半導体デバイス基板に用いる場合、その表面を原子レベルで平坦にする必要がある。そのための仕上げ加工にＣＭＰ（Chemical Mechanical Polish）加工が適応される。ＣＭＰ加工は化学的なエッチング効果と機械加工とを組み合わせた加工である。この双晶を含む基板にＣＭＰ加工を用いて仕上げ研磨を行ったところ、（１０１）面と（２０１）とでは化学的性質が異なり研磨加工レートが異なっていることが分かり、結果的に段差が生じることが分かった。すなわち、帯状に生じた（−２０１）面部分が（１０１）面より２０〜３０ミクロン高くなる。これにより目視によって簡単に（１０１）面と（−２０１）面とを判別することが可能である。
【００４４】
このため、帯状に双晶を含み、かつ、その境界を簡単に見分けることのできる双晶を含む酸化ガリウム単結晶基板を積極的に用いてデバイス形成を行うことにより、半導体装置でハンドリングが可能なうえに、素子工程の最終工程であるチップ分割時に簡単に（−２０１）面上に形成された不良素子を排除することができる。また、完全な単結晶を得るために３００％以上もの原料を蒸発させる工程に比べ、原料蒸発を抑えることが可能になる。
【００４５】
さらに、双晶を含む酸化ガリウム単結晶基板の中でも、５０％前後の双晶を含み、双晶の幅と間隔が３〜１０μｍの範囲で揃った基板は、以下のような用途で利用することができる。
【００４６】
双晶の幅と間隔が３〜１０μｍの範囲で揃った基板にＣＭＰ加工を施すと、上述したように結晶面ごとの研磨加工レート差によって、図５のように３〜１０μｍ程度の幅の凹凸を持った基板をマスク無しで作製することができる。通常、このような凹凸を持ったパターン基板を作製する際は、基板を研磨加工した後にフォトレジスト等によるマスクを基板表面に形成し、マスクの開口部をエッチングすることで凹面を形成する。しかし、この方法によれば、マスク形成に要する工程がまったく不要となり、大幅なコスト削減が期待できる。
【００４７】
このようなパターン基板上にＧａＮ系の薄膜デバイスを成膜すると、図６のような、デバイス形成面上に成長した転位密度の小さいＧａＮで、双晶面上に成長した転位密度の大きいＧａＮを覆い隠すように、ＬＥＰＳ（Lateral Epitaxy on the Patterned Substrate）法により成長させることができ、双晶を含んだ基板からであっても高品質のＧａＮ基板を作製することが可能になる。
【００４８】
以上説明したように、本実施の形態によれば、酸化ガリウム単結晶１３が双晶１４を１〜７０％含んでいるので、原料の無駄を大幅に改善することができる。
【００４９】
なお、本発明は、上記の実施の形態に限られず、種々の変形、応用が可能である。例えば、上記実施の形態では、ＥＦＧ法での（１０１）面の結晶育成により酸化ガリウム単結晶を製造する場合を例に本発明を説明したが、酸化ガリウム単結晶の製造方法はＥＦＧ法に限定されるものではなく、双晶１４を１〜７０％含む酸化ガリウム単結晶１３が形成可能な各種の方法を用いることができる。また、育成する結晶面も（１０１）面に限定されるものではない。
【産業上の利用可能性】
【００５０】
本発明は、本発明の酸化ガリウム単結晶、及び、酸化ガリウム単結晶基板に有用である。
【符号の説明】
【００５１】
１  酸化ガリウム単結晶の製造装置
２  酸化ガリウム融液
３  ルツボ
４  支持台
５  ダイ
５Ａ  スリット
５Ｂ  開口部
６  蓋
７  熱電対
８  断熱材
９  ヒータ部
１０  種結晶
１１  種結晶保持具
１２  シャフト
１３  酸化ガリウム単結晶
１３ａ  ネック部
１４  双晶
２１  酸化ガリウム単結晶基板
【図１】
2013227160.tif 000006
【図４】
2013227160.tif 000007
【図７】
2013227160.tif 000008
【図２】
2013227160.tif 000009
【図３】
2013227160.tif 000010
【図５】
2013227160.tif 000011
【図６】
2013227160.tif 000012